(57)【特許請求の範囲】
【請求項１】
アニオン性単量体（ａ１）、（メタ）アクリル酸アルキルエステル系単量体（ａ２）および下記一般式（１）で表わされる化合物（ａ３）を反応させてなるガラス転移温度が−５０〜１１０℃の重合体（Ａ’）（但し、（Ａ’）成分をなす単量体として（メタ）アクリルアミド系単量体及び反応性乳化剤を除く。）を下記一般式（２）で表わされる沸点−３３.３〜１１０℃の含窒素化合物（α）で中和してなる重合体塩（Ａ）の存在下で粘着付与樹脂（Ｂ）を乳化することにより得られる、粘着付与樹脂エマルジョン。
【化１】
0005930168.tif 000008
【化２】
0005930168.tif 000009
（式（２）中、Ｘ１、Ｘ２およびＸ３はそれぞれ、水素または炭素数１〜５のアルキル基を表わす。）
【請求項２】
前記重合体（Ａ’）が、更にスチレン類（ａ４）を反応成分とする請求項１の粘着付与樹脂エマルジョン。
【請求項３】
（ａ１）成分が（メタ）アクリル酸である、請求項１または２の粘着付与樹脂エマルジョン。
【請求項４】
（ａ２）成分のアルキル基の炭素数が１〜８である、請求項１〜３のいずれかの粘着付与樹脂エマルジョン。
【請求項５】
（ａ４）成分がスチレンである、請求項１〜４のいずれかの粘着付与樹脂エマルジョン。
【請求項６】
（ａ１）成分〜（ａ４）成分の使用量が順に１８〜４０重量％、４５〜７９．９重量％、０．１〜１０重量％、および０〜３０重量％である請求項１〜５のいずれかの粘着付与樹脂エマルジョン。
【請求項７】
（Ａ’）成分の酸価が１００〜４００ｍｇＫＯＨ／ｇである請求項１〜６のいずれかの粘着付与樹脂エマルジョン。
【請求項８】
（Ａ’）成分の重量平均分子量が５０００〜３００００である請求項１〜７のいずれかの粘着付与樹脂エマルジョン。
【請求項９】
（Ｂ）成分の軟化点が１２０〜１８０℃である請求項１〜８のいずれかの粘着付与樹脂エマルジョン。
【請求項１０】
（Ｂ）成分が重合ロジンエステルである、請求項１〜９のいずれかの粘着付与樹脂エマルジョン。
【請求項１１】
（Ｂ）成分１００重量部（固形分換算）に対する（Ａ）成分の使用量が２〜１０重量部（固形分換算）である、請求項１〜１０のいずれかの粘着付与樹脂エマルジョン。
【請求項１２】
請求項１〜１１のいずれかの粘着付与樹脂エマルジョンとベースポリマーエマルジョンとを含有するエマルジョン型粘着剤組成物。
【請求項１３】
ベースポリマーエマルジョンが（メタ）アクリル系共重合体エマルジョンである請求項１２のエマルジョン型粘着剤組成物。
【請求項１４】
請求項１２または１３のエマルジョン型粘着剤組成物を用いてなるフィルムラベル用粘着剤組成物。
【請求項１５】
被着体がポリオレフィン基材である請求項１４のフィルムラベル用粘着剤組成物。
【発明の詳細な説明】
【技術分野】
【０００１】
本発明は、粘着付与樹脂エマルジョン及びこれを用いたエマルジョン型粘着剤組成物並びに当該粘着剤組成物を用いたフィルムラベル用粘着剤組成物に関する
【０００２】
テープやシート、ラベル等を製造する際に、基材である紙やプラスチックフィルム等に塗工する粘着剤組成物としては、従来、粘着力を付与するための粘着付与樹脂と（メタ）アクリル系重合体等のベースポリマーとを有機溶剤に溶解させた溶液型のものが一般的であったが、近年は環境、安全衛生、省資源等を考慮して、エマルジョン型の粘着剤組成物が主流になりつつある。
【０００３】
エマルジョン型粘着剤組成物としては従来、前記ベースポリマーと粘着付与樹脂を別個に各種アニオン性乳化剤の存在下でエマルジョン化し、混合したものが賞用されている。しかし、水分や湿気の多い条件下では粘着剤皮膜が白化したり、各種基材（金属、プラスチック等）に対する粘着力が低下したりするなど耐水性の点で問題があり、特にフィルムラベルのように意匠性が要求される用途には適さない場合があった。
【０００４】
耐水性を向上させる手段としては、粘着付与樹脂エマルジョンの乳化剤として、ポリオキシエチレンジスチリルフェニルエーテル等の分子内にオキシアルキレン基を有するノニオン性乳化剤を用いる方法が提案されているものの（特許文献１を参照）、乳化性が不十分であり、耐水性の点でも改善の余地があった。
【先行技術文献】
【特許文献】
【０００５】
【特許文献１】特開平１１−６１０８７号公報
【発明の概要】
【発明が解決しようとする課題】
【０００６】
本発明は、乳化性に優れており、かつ、エマルジョン型粘着剤組成物に良好な耐水性を付与できる新規な粘着付与樹脂エマルジョンを提供することを主たる課題とする。
【課題を解決するための手段】
【０００７】
本発明者らは、鋭意検討の結果、粘着付与樹脂エマルジョン乳化剤として所定の重合体塩を用いることにより上記課題を解決できることを見出した。
【０００８】
即ち、本発明は、アニオン性単量体（ａ１）、（メタ）アクリル酸アルキルエステル系単量体（ａ２）および下記一般式（１）で表わされる化合物（ａ３）を反応させてなるガラス転移温度が−５０〜１１０℃の重合体（Ａ’）（但し、（Ａ’）成分をなす単量体として（メタ）アクリルアミド系単量体及び反応性乳化剤を除く。）を下記一般式（２）で表わされる沸点−３３.３〜１１０℃の含窒素化合物（α）で中和してなる重合体塩（Ａ）の存在下で粘着付与樹脂（Ｂ）を乳化することにより得られる、粘着付与樹脂エマルジョン；当該粘着付与樹脂エマルジョンとベースポリマーエマルジョンとを含有するエマルジョン型粘着剤組成物；当該エマルジョン型粘着剤組成物を用いてなるフィルムラベル用粘着剤、に関する。
【０００９】
【化１】
0005930168.tif 000002
【００１０】
【化２】
0005930168.tif 000003
（式（２）中、Ｘ１、Ｘ２およびＸ３はそれぞれ、水素または炭素数１〜５のアルキル基を表わす。）
【発明の効果】
【００１１】
本発明の粘着付与樹脂エマルジョンは、粒子径が細かく、不溶物も生じ難いなど乳化性（安定性）に優れており、ベースポリマーエマルジョンとも良く相溶する。また、当該粘着付与樹脂エマルジョンを用いたエマルジョン型粘着剤組成物は耐水性に優れており、例えば、水分や湿気の多い条件下における粘着剤皮膜の耐白化性（以下、耐水白化性ということがある。）や、同様の条件下における各種基材、例えば金属基材やプラスチック基材、特に難粘着性とされるポリオレフィン基材に対する粘着力（以下、耐水粘着力ということがある。）が良好である。
【００１２】
それゆえ、本発明の粘着付与樹脂エマルジョンは、各種粘着剤組成物、例えば耐水性やポリオレフィン基材への粘着力が要求される建材用粘着剤や、自動車内装部材用粘着剤、意匠性が重視されるフィルムラベル用粘着剤等に好適である。
【発明を実施するための形態】
【００１３】
本発明の粘着付与樹脂エマルジョンは、アニオン性単量体（ａ１）（以下、（ａ１）成分という）、（メタ）アクリル酸アルキルエステル系単量体（ａ２）（以下、（ａ２）成分という）、所定の一般式（１）で表わされる化合物（ａ３）（以下、（ａ３）成分という）、および必要に応じてスチレン類（ａ４）（以下、（ａ４）成分という）を反応させてなるガラス転移温度が−５０〜１１０℃の重合体（Ａ’）（以下、（Ａ’）成分という）（但し、（Ａ’）成分をなす単量体として（メタ）アクリルアミド系単量体及び反応性乳化剤を除く。）を所定の式（２）で表わされる沸点−３３．３〜１１０℃の含窒素化合物（α）（以下、（α）成分という）で中和してなる重合体塩（Ａ）（以下、（Ａ）成分という）の存在下で粘着付与樹脂（Ｂ）（以下、（Ｂ）成分という）を乳化することにより得られる。
【００１４】
（ａ１）成分としては、各種公知のものを特に制限なく用い得るが、例えば、（メタ）アクリル酸、クロトン酸、イソクロトン酸等のα，β−不飽和モノカルボン酸や、フマル酸、（無水）マレイン酸、イタコン酸、ムコン酸等のα，β−不飽和ジカルボン酸、当該α，β−不飽和ジカルボン酸にアルキル基の炭素数が１〜１８のモノアルコールを反応させて得られるα，β−不飽和ジカルボン酸ハーフエステル等が挙げられ、これらの中でも主に乳化性や耐水性の点より（メタ）アクリル酸が好ましい。なお、（Ａ’）成分における（ａ１）成分の使用量は特に限定されないが、特に乳化性の観点より通常１８〜４０重量％程度、好ましくは１９〜３８重量％である。
【００１５】
（ａ２）成分としては、各種公知のものを特に制限なく用い得るが、例えば、（メタ）アクリル酸メチル、（メタ）アクリル酸エチル、（メタ）アクリル酸プロピル、（メタ）アクリル酸ノルマルブチル、（メタ）アクリル酸ラウリル、（メタ）アクリル酸ステアリル、（メタ）アクリル酸イソブチル、（メタ）アクリル酸ターシャリーブチル、（メタ）アクリル酸−２−エチルヘキシル、（メタ）アクリル酸シクロヘキシル、（メタ）アクリル酸シクロペンチル、（メタ）アクリル酸イソボルニル等が挙げられ、これらの中でも、乳化性やベースポリマーとの相溶性、耐水性等の点より、アルキル基の炭素数は通常１〜８程度、好ましくは１〜４である。なお、（Ａ’）成分における（ａ２）成分の使用量は特に限定されないが、特に乳化性や耐水性等の点より通常４５〜７９．９重量％程度、好ましくは４７〜７３重量％である。
【００１６】
（ａ３）成分は、下記一般式（１）で表わされる化合物であり、当該成分を必須使用することによって、特に乳化性および耐水性が良好になる。また、（Ａ’）成分における（ａ３）成分の使用量は特に限定されないが、乳化性および耐水性の点より通常０．１〜１０重量％程度、好ましくは４〜１０重量％である。
【００１７】
【化３】
0005930168.tif 000004
【００１８】
（ａ４）成分としては、例えば、スチレン、α−メチルスチレン、ｔ−ブチルスチレン、ジメチルスチレン等が挙げられ、主に乳化性や耐水性等の点よりスチレンが好ましい。なお、（Ａ’）成分における（ａ４）成分の使用量は特に限定されず、通常は０〜３０重量％程度であるが、特に耐水性を考慮すると、４〜２０重量％であるのが好ましい。
【００１９】
なお、（Ａ’）成分をなす単量体としてアクリルアミドやメタクリルアミド、Ｎ，Ｎ’−ジメチルアクリルアミド、Ｎ，Ｎ’−ジメチルメタアクリルアミド等の（メタ）アクリルアミド系単量体や、いわゆる反応性乳化剤を使用すると、主に耐水性が不十分になる傾向にある。ここに「反応性乳化剤」とは、一分子中に、繰り返し単位数が５〜５０程度（好ましくは１０〜３０）のオキシアルキレン基と、アニオン性官能基や水酸基等の親水性官能基と、炭素数５〜２０程度の炭化水素基（直鎖状、分岐状または環状のいずれかであればよい）と、（メタ）アクリロイル基やプロペニル基等のラジカル重合性の官能基とをそれぞれ少なくとも一つ有する乳化剤をいう（例えば特開平９−３２４３９４号参照）。
【００２０】
（ａ１）成分〜（ａ３）成分（および必要に応じ（ａ４）成分）を反応させる方法としては、溶液重合や乳化重合等の各種公知の重合方法が挙げられる。溶液重合に用いる溶剤としては、ベンゼン、トルエン、キシレン、ヘキサン、シクロヘキサン、メタノール、エタノール、イソプロピルアルコール、酢酸エチル、アセトン、メチルイソブチルケトン、ジオキサン、ジメチルホルムアミド、およびジメチルスルホキシド等を例示できる。また、乳化重合による場合は、各種公知の非反応性の低分子量乳化剤として、例えばジアルキルスルホコハク酸エステル塩、アルカンスルホン酸塩、α−オレフィンスルホン酸塩、ポリオキシエチレンアルキルエーテルスルホコハク酸エステル塩、ポリオキシエチレンスチリルフェニルエーテルスルホコハク酸エステル塩、ナフタリンスルホン酸ホルマリン縮合物、ポリオキシエチレンアルキルエーテル硫酸エステル塩、およびポリオキシエチレンアルキルフェニルエーテル硫酸エステル塩等のアニオン性乳化剤や、ポリオキシエチレンアルキルエーテル、ポリオキシエチレンスチリルフェニルエーテル、およびポリオキシエチレンソルビタン脂肪酸エステル等のノニオン乳化剤を適宜使用できる。また、当該低分子量乳化剤の使用量は特に限定されないが、特に耐水性の点より（ａ１）成分〜（ａ４）成分の総重量に対して通常５重量％以下、好ましくは０．１〜２重量％程度である。
【００２１】
また、重合反応の際には、ベンゾイルパーオキシド、ｔｅｒｔ−ブチルパーオキシド、ラウロイルパーオキシド、クミルパーオキシド、ｔｅｒｔ−ブチルヒドロパーオキシド、クメンヒドロパーオキシド、アゾビスイソブチロニトリル、２，２−アゾビス−（２，４−ジメチルバレロニトリル）、過酸化水素、過硫酸アンモニウム、過硫酸ナトリウム、過硫酸カリウム、２，２´−アゾビス−（２−アミジノプロバン）−ヒドロクロライド、レドックス系開始剤（過酸化水素−塩化第一鉄、過硫酸アンモニウム−酸性亜硫酸ナトリウムなど）といった過硫酸塩類や過酸化物、アゾ化合物、レドックス類等の開始剤等を、（ａ１）成分〜（ａ４）成分の総重量に対して通常０．１〜１０重量％程度の範囲で使用できる。
【００２２】
また、重合反応の際には、メタンチオール、エタンチオール、プロパンチオール、ブタンチオール、オクタンチオール、ドデカンチオール、ベンゼンチオール、トルエンチオール、α−ナフタレンチオール、β−ナフタレンチオール、メルカプトメタノール、メルカプトエタノール、メルカプトプロパノール、メルカプトブタノール等の連鎖移動剤を、（ａ１）成分〜（ａ４）成分の総重量に対して通常０．１〜５重量％程度の範囲で使用できる。
【００２３】
（Ａ’）成分は、特に乳化性や耐水性の観点より、ガラス転移温度が通常−５０〜１１０℃程度、好ましくは０〜９０℃、いっそう好ましくは４０〜８０℃である。
【００２４】
（Ａ’）成分の他の物性は特に限定されないが、特に乳化性や耐水性の点より、例えば酸価が通常１００〜４００ｍｇＫＯＨ／ｇ程度、好ましくは１１０〜２５０ｍｇＫＯＨ／ｇである。なお、当該酸価はＪＩＳ−Ｋ２５０１で定める中和滴定法で求めることができる。また、重量平均分子量も特に限定されないが、やはり乳化性や耐水性の点より、通常５０００〜３００００程度、好ましくは８０００〜２８０００である。
【００２５】
かかる（Ａ’）成分を下記一般式（２）で表わされる（α）成分で中和することにより、高分子乳化剤である（Ａ）成分が得られる。
【００２６】
【化４】
0005930168.tif 000005
（式（２）中、Ｘ１、Ｘ２およびＸ３はそれぞれ、水素または炭素数１〜５のアルキル基を表わす。）
【００２７】
（α）成分は沸点が−３３．３〜１１０℃であるため、（Ａ’）成分が前記ガラス転移温度を有することと相俟って粘着剤皮膜から大気中へと離脱し易く、当該皮膜の疎水性が強まる結果、耐水性が向上すると考えられる。この観点より、（α）成分の沸点は、好ましくは−３３．３〜９０℃程度、いっそう好ましくは−３３．３〜２０℃である。（α）成分の具体種としては、例えば、アンモニア；メチルアミン、エチルアミン、プロピルアミン、イソプロピルアミン、ブチルアミン、ｓ−ブチルアミン、ｔ−ブチルアミン、イソブチルアミン、ペンチルアミン、ｔ−ペンチルアミン、イソペンチルアミン等のモノアミン類；ジメチルアミン、ジエチルアミン、ジプロピルアミン、ジイソプロピルアミン等のジアミン類；トリメチルアミン、トリエチルアミン等のトリアミン類等が挙げられ、これらの中でも特に耐水性の点よりアンモニアが好ましい。また、（α）成分の使用量も特に限定されないが、通常は、（Ａ’）成分が有するカルボキシル基の総モルに対して５０〜１５０モル％程度となる範囲である。なお、（α）成分に代えて水酸化ナトリウム、水酸化カリウム等の金属水酸化物や、ジエタノールアミン等のアルカノールアミン類、前記一般式（１）で表されるが前記沸点を有さないアミン類（ジブチルアミン等）、前記一般式（１）で表されないアミン類（エチレンジアミン等のジアミン類）を使用すると、耐水性が不十分になる傾向にある。
【００２８】
なお、前記したように、本発明においては、（Ａ’）成分のガラス転移温度を規定し、かつ揮発性の（α）成分を使用することによって粘着剤皮膜の耐水性を向上させる点に特徴があり、かかる観点より、（Ａ’）成分自体の乾燥皮膜の酸価ＡＶａと（Ａ）成分自体の乾燥皮膜の酸価ＡＶｂとの差（ＡＶａ−ＡＶｂ）が通常０〜１．０ｍｇＫＯＨ／ｇ程度、好ましくは０〜０．２ｍｇＫＯＨ／ｇである。また、各乾燥皮膜は、（Ａ）成分や（Ａ’）成分の溶液を例えばガラス板に塗布した後乾燥させることによって得ることができる。
【００２９】
（Ｂ）成分としては、各種公知の粘着付与樹脂を使用できる。また、その物性は特に限定されないが、主に耐水白化性や耐水粘着力の観点より、例えば軟化点が７０〜１８０℃程度、特に１００〜１８０℃のものが好ましい。
【００３０】
かかる（Ｂ）成分の具体例としては、例えばロジン類、ロジン誘導体、石油樹脂、フェノール樹脂、テルペン樹脂、ケトン樹脂等の各種公知の粘着付与樹脂を使用できる。
【００３１】
前記ロジン類としては、ガムロジン、トール油ロジン、ウッドロジン等の原料ロジン類；原料ロジン類を不均化もしくは水素添加処理した安定化ロジン類；原料ロジン類から得られる重合ロジン；原料ロジン類や安定化ロジン類、重合ロジンと前記（ａ１）成分（アクリル酸、メタクリル酸、（無水）マレイン酸、フマル酸等）とから得られる酸変性ロジン等があげられる。
【００３２】
前記ロジン誘導体としては、前記ロジン類と多価アルコールとをエステル化反応させて得られるロジンエステルや、前記ロジン類とフェノール類を反応させて得られるロジン−フェノール樹脂、前記ロジン類、フェノール類および前記多価アルコールを反応させて得られるロジンエステル−フェノール樹脂等が挙げられる。また、該多価アルコールとしてはエチレングリコール、ジエチレングリコール、プロピレングリコール、ネオペンチルグリコールなどの２価アルコールや、グリセリン、トリメチロールエタン、トリメチロールプロパンなどの３価アルコール、ペンタエリスリトール、ジグリセリンなどの４価アルコール、ジペンタエリスリトールなどの６価アルコール等を例示できる。これらの中でも、特にポリオレフィン基材に対する耐水粘着力の観点より特に重合ロジンエステルが好ましい。
【００３３】
前記石油樹脂としては、ペンテン、ペンタジエン、イソプレン等から得られるＣ５系石油樹脂や、インデン、メチルインデン、ビニルトルエン、スチレン、α−メチルスチレン、β−メチルスチレン等から得られるＣ９系石油樹脂、これらモノマーから得られるＣ５−Ｃ９共重合系石油樹脂、シクロペンタジエン、ジシクロペンタジエン（ＤＣＰＤ）から得られるＤＣＰＤ系石油樹脂、これら石油樹脂に水酸基等の極性基が結合した石油樹脂、これら石油樹脂の水素化物などが挙げられる。
【００３４】
前記フェノール樹脂としては、具体的には、各種公知のフェノール類とホルムアルデヒドとをアルカリ触媒存在下で反応させてなるレゾール系フェノール樹脂や、酸触媒の存在下で反応させてなるノボラック系フェノール樹脂、該レゾール系フェノール樹脂またはノボラック系フェノール樹脂と前記原料ロジンとを反応させてなるロジン変性フェノール樹脂などが挙げられる。また、該フェノール類としては、フェノール、ｍ−クレゾール、３，５−キシレノール、ｐ−アルキルフェノール、レゾルシンなどが挙げられる。
【００３５】
前記テルペン樹脂としては、α−ピネン樹脂、β−ピネン樹脂や、α−ピネン、β−ピネン等のテルペン類とスチレンやフェノール等の芳香族モノマーとを共重合させた芳香族変性テルペン系樹脂や、当該芳香族変性テルペン系樹脂の水素化物等を例示できる。
【００３６】
前記ケトン樹脂としては、メチルエチルケトン、メチルイソブチルケトン、アセトフェノン、シクロヘキサノン、またはメチルシクロヘキサノン等のケトン類とホルムアルデヒドとの縮合物等が挙げられる。
【００３７】
本発明の粘着付与樹脂エマルジョンは、高分子乳化剤である（Ａ）成分の存在下で（Ｂ）成分を乳化することにより得られる。乳化方法は特に限定されず、各種公知の方法を採用できる。例えば以下の方法が挙げられる。
【００３８】
[１]（Ｂ）成分をトルエン、キシレン、シクロヘキサン、メチルシクロヘキサン、ペンタン等の有機溶剤で溶解し、軟水、（Ａ）成分および必要に応じて前記低分子量乳化剤を添加した後に、高圧乳化機を用いて乳化し、減圧下に有機溶剤を除去する方法。
【００３９】
[２]（Ｂ）成分と少量の有機溶剤、（Ａ）成分および必要に応じて前記低分子量乳化剤を混合し、熱水を徐々に添加してゆき、転相乳化させてエマルジョンとし、必要に応じて減圧下に該溶剤を除去する方法。
【００４０】
[３]加圧下または常圧下に、（Ｂ）成分の軟化点以上の温度で（Ａ）成分および必要に応じて前記低分子量乳化剤を混合し、さらに熱水を徐々に添加してゆき転相乳化させる方法。
【００４１】
（Ａ）成分と（Ｂ）成分の使用量は特に限定されないが、主に乳化性や耐水性の点より、（Ｂ）成分１００重量部（固形分換算）に対する（Ａ）成分の使用量が通常２〜１０重量部（固形分換算）程度、好ましくは２〜６重量部となる範囲であるのがよい。
【００４２】
こうして得られる粘着付与樹脂エマルジョンの物性は特に限定されないが、例えば平均粒子径が通常０．１〜１．５μｍ程度、ｐＨが２〜１０程度、不揮発分が２０〜７０重量％程度である。
【００４３】
本発明のエマルジョン型粘着剤組成物は、本発明の粘着付与樹脂エマルジョンと各種公知のベースポリマーエマルジョンとを含有するものである。該ベースポリマーエマルジョンの種類は特に限定されないが、例えば（メタ）アクリル系重合体エマルジョンやゴム系ラテックス、合成樹脂系エマルジョン（該（メタ）アクリル系重合体エマルジョンを除く。）が挙げられ、耐水性や、各種被着体に対する粘着剤皮膜の粘着力の点より（メタ）アクリル系重合体エマルジョンが好ましい。また、当該粘着剤組成物における該粘着付与樹脂エマルジョンの使用量は特に限定されないが、特に耐水性および各種被着体に対する粘着力の点より、ベースポリマーエマルジョン１００重量部（固形分換算）に対して通常２〜４０重量部程度（固形分換算）である。
【００４４】
前記（メタ）アクリル系重合体エマルジョンを製造するために用いるモノマーとしては、具体的には前記（ａ１）成分および前記（ａ２）成分と同一のものが挙げられるが、必要に応じて前記（ａ３）成分、（ａ４）成分、その他の単量体を使用することもできる。具体的には、当該（ａ１）成分としては(メタ)アクリル酸が、当該（ａ２）成分としてはアクリル酸−２エチルヘキシルやアクリル酸ブチルが、当該（ａ４）成分としてはスチレンが好ましい。また、当該エマルジョンの製法も特に限定されず、一括重合、逐次重合、シード重合、乳化重合等を採用できる。また、その際に前記した非反応性の低分子量乳化剤を使用できる。
【００４５】
前記ゴム系ラテックスとしては、例えば天然ゴムラテックス、スチレン−ブタジエン共重合体ラテックス、クロロプレンラテックス等が挙げられる。
【００４６】
前記合成樹脂系エマルジョンとしては、例えば、酢酸ビニル系エマルジョン、エチレン−酢酸ビニル共重合体エマルジョン、ウレタン系エマルジョン等の合成樹脂エマルジョンが挙げられる。
【００４７】
本発明の粘着剤組成物を塗工する基材としては、ポリオレフィン（ポリエチレン、ポリプロピレン等）、ポリエステル、ポリカーボネート、塩化ビニル等のプラスチック基材や各種ラベル用紙が挙げられ、特にポリエステル基材は粘着力の点で好ましい。また、被着体である基材としては、当該プラスチック基材や、アルミニウムやステンレス等の金属が挙げられ、本発明の粘着剤組成物はポリオレフィンとの耐水粘着力に特に優れる。
【００４８】
本発明の粘着剤組成物は、例えば、耐水性やポリオレフィン基材への粘着力が特に要求される製品、例えば建材用粘着剤や自動車内装部材用粘着剤の他、更に意匠性も重視されるフィルムラベル用粘着剤等として好適である。また、当該フィルムラベル用粘着剤組成物として使用する場合、前記した被着体としてはポリオレフィン基材が好ましい。
【実施例】
【００４９】
以下、実施例および比較例を通じて本発明を詳細に説明するが、本発明の技術的範囲がこれらに限定されるわけではない。また、各例中、部および％は特記ない限り重量基準である。
【００５０】
＜（Ａ）成分の製造＞
製造例１
窒素ガス導入管、温度計、還流冷却器、滴下ロートおよび撹拌装置を備えた五つ口フラスコに、非反応性のアニオン系乳化剤（商品名「ハイテノールＮＦ−０８」、第一工業製薬（株）製）１．０部、水２６８部を仕込み、系内を均一な水溶液とした。次いで、窒素気流下、８５℃まで昇温し、メタクリル酸２０部、メタクリル酸ノルマルブチル８０部および前記一般式（１）で表される化合物５部からなる溶液、ならびに過硫酸アンモニウム４部および水８０部からなる水溶液を別々の滴下ロートから徐々に滴下し、３時間反応させた。更に過硫酸アンモニウム１部および水１０部からなる水溶液を滴下して２時間反応させることにより、重合物（Ａ’−１）の水溶液を得た。（Ａ’−１）成分の酸価（ＡＶａ）は１２４．３ｍｇＫＯＨ／ｇ、ガラス転移温度は４７℃、重量平均分子量は１１０００であった。
【００５１】
次いでフラスコ内に、当該（Ａ’−１）成分が有するカルボキシル基の中和率が１００モル％となる量のアンモニア水（２５％、１５．８部）を添加してから良く撹拌し、常温まで冷却することにより、不揮発分２３％である重合体塩（Ａ−１）の水溶液を得た。
【００５２】
＜高分子乳化剤皮膜の形成＞
（Ａ’−１）成分の水溶液を、バーコーターＮｏ．２０を用いてガラス板に塗布し、１１０℃で２時間乾燥させることによりフィルム状物を得た。また、（Ａ−１）成分の水溶液についても同様にしてフィルム状物を得た。
【００５３】
＜ガラス転移温度（Ｔｇ）の測定＞
市販の熱応力歪測定装置（ＴＭＡ：セイコーインスツル（株）、製品名「ＴＭＡ−１２０」）を用い、（Ａ’−１）成分のフィルム状物に針入プローブを介して５ｇの荷重を加え、−１００℃から一定速度（１０℃／分）で装置内を昇温し、得られた変移曲線よりガラス転移温度（℃）を求めた。結果を表１に示す。
【００５４】
＜酸価の測定＞
（Ａ’−１）成分および（Ａ−１）成分の各フィルム状物を用い、ＪＩＳ Ｋ
２５０１に準拠した中和滴定法により酸価（ＡＶａ，ＡＶｂ）をそれぞれ測定した。結果を表１に示す。
【００５５】
＜重量平均分子量（Ｍｗ）の測定＞
（Ａ’−１）成分および（Ａ−１）成分の各水溶液について、ゲルパーメーションクロマトグラフィー（東ソー（株）製、商品名「ＨＬＣ−８３２０」、カラム：東ソー（株）製、商品名「ＴＳＫｇｅｌＧＭＰＷＸＬ」、「ＴＳＫｇｅｌＧ２５００ＰＷＸＬ」）を使用することにより、ポリエチレンオキシド換算値としての重量平均分子量をそれぞれ求めた。結果を表１に示す。
【００５６】
製造例２〜１２、比較製造例１〜１５
表１に示す種類、部数の原料を用いた他は製造例１と同様にして各重合体塩の水溶液を得た。また、各（α）成分は、製造例１におけるカルボキシル基の中和率と同一の中和率となる部数で使用した。また、前記同様の方法により、ガラス転移温度、酸価、および重量平均分子量を求めた。結果を表１に示す。
【００５７】
【表１】
0005930168.tif 000006
【００５８】
ＭＡＡ：メタクリル酸
ＩＡ：イタコン酸
ＢＭＡ：アクリル酸ノルマルブチル
ＭＭＡ：メタクリル酸メチル
ＳＭＡ：メタクリル酸ステアリル
Ｓｔ：スチレン
ＭＳＴ：α−メチルスチレン
ＡＭ：アクリルアミド
ＲＮ：ポリオキシエチレンフェニルエーテル系反応性乳化剤（商品名「アクアロンＲＮ−１０」、第一工業製薬（株）製）
ＭＥＴ：２−メルカプトエタノール
ＮＨ３：２５％アンモニア水（沸点約−３３．３℃）
ＴＥＡ：トリエチルアミン（沸点約８９．７℃）
ＥＥＡ：ジエチルアミン（沸点約５５．５℃）
ＤＥＡ：ジエタノールアミン（沸点約２１７  °Ｃ）
ＤＢＡ：ジブチルアミン（沸点約１５９ ℃）
ＥＤＡ：エチレンジアミン（沸点約１１７℃）
Ｎａ：４８％水酸化ナトリウム水溶液
Ｋ：４８％水酸化カリウム水溶液
【００５９】
＜粘着付与樹脂エマルジョンの製造＞
実施例１
市販の重合ロジン−ペンタエリスリトールエステル（商品名「ペンセルＤ−１６０」、荒川化学工業（株）製、軟化点１６０℃）１００部を、１００℃にてトルエン６０部に溶解させた後、高分子乳化剤として（Ａ−１）成分を固形分換算で３部、水を１６０部加え、７５℃にて１時間程度撹拌し、予備乳化した。次いで、得られた予備乳化物を高圧乳化機（マントンガウリン社製）により３０ＭＰａの圧力下で高圧乳化した。次いで、得られた乳化物を２００部、減圧蒸留装置に仕込み、５０℃および１３．３ｋＰａの条件下で８時間、撹拌下に減圧蒸留し、不揮発分が５０重量％の粘着付与剤樹脂のエマルジョンを得た。
【００６０】
実施例２〜１２
高分子乳化剤として（Ａ−１）成分〜（Ａ−１２）成分の溶液をそれぞれ使用した他は実施例１と同様にして、粘着付与剤樹脂のエマルジョン（いずれも不揮発分が５０重量％）を得た。
【００６１】
実施例１３
粘着付与樹脂として市販のロジン−フェノール樹脂（商品名「タマノル８０３Ｌ」、荒川化学工業（株）製、軟化点１５０℃）を使用した他は実施例１と同様にして、粘着付与剤樹脂のエマルジョン（不揮発分が５０重量％）を得た。
【００６２】
実施例１４
粘着付与樹脂として市販のロジン−ペンタエリスリトールエステル（商品名「ペンセルＧＡ−１００」、荒川化学工業（株）製、軟化点１００℃）を使用した他は実施例１と同様にして、粘着付与剤樹脂のエマルジョン（不揮発分が５０重量％）を得た。
【００６３】
実施例１５
粘着付与樹脂として市販の石油樹脂（商品名「日石ネオポリマーＬ−９０」、ＪＸ日鉱日石エネルギー（株）製、軟化点９５℃）を使用した他は実施例１と同様にして、粘着付与剤樹脂のエマルジョン（不揮発分が５０重量％）を得た。
【００６４】
比較例１〜１５
高分子乳化剤として（ア）成分〜（ソ）成分の溶液をそれぞれ使用した他は実施例１と同様にして、粘着付与剤樹脂のエマルジョン（いずれも不揮発分が５０重量％）を得た。
【００６５】
比較例１６
実施例１において、（Ａ−１）成分に代えてポリオキシエチレンスチレン化フェニルエーテル（商品名「ノイゲンＥＡ−１６７」第一工業製薬（株）製）を５部使用した他は同様にして、不揮発分５０％の粘着付与剤樹脂のエマルジョンを得た。
【００６６】
＜乳化性の評価＞
【００６７】
実施例および比較例の各粘着付与樹脂エマルジョンの粒子径を、レーザー回折式粒度測定装置（（株）島津製作所製、商品名「ＳＡＬＤ−２０００」）を用い、屈折率１．７０−０．２０ｉ、吸光度０．０６の条件下で測定した。数値が小さいほど貯蔵安定性が良好であることを意味する。
【００６８】
また、実施例１で得られた粘着付与樹脂エマルジョンを２００メッシュの金網でろ過し、得られた残渣の被乳化樹脂（重合ロジンエステル）に対する重量％を秤量した。数値が小さいほど乳化性が良好であることを意味する。
【００６９】
＜ベースポリマーエマルジョンの製造＞
実施例１と同様の五つ口フラスコに、水８６．８０部およびアニオン性乳化剤（ポリオキシエチレンスチレン化フェニルエーテル硫酸アンモニウム塩、商品名「ハイテノールＮＦ−０８」、第一工業製薬（株）製）０．９２部を仕込み、７０℃に昇温して溶液となした。次いでアクリル酸ブチル９０．２０部、アクリル酸２．８０部からなる溶液、および過硫酸カリウム０．４８部、重曹０．２２部および水１７．６６部からなる水溶液をそれぞれ別々の滴下ロートから３時間かけて滴下した。滴下終了後、７０℃にて１時間ラジカル重合反応を実施した。次いで、得られたエマルジョンを室温まで冷却し、１００メッシュ金網を用いてろ過し、固形分が４５.７％のアクリル系重合体エマルジョンを得た。
【００７０】
＜エマルジョン型粘着剤組成物の製造＞
前記アクリル系重合体エマルジョン８０部と実施例１の粘着付与樹脂エマルジョン２０部とをよく混合し、粘着剤組成物を得た。実施例２〜８および比較例１〜１０の各粘着付与樹脂エマルジョンについても同様にして粘着剤組成物を得た。
【００７１】
また、前記アクリル系重合体エマルジョンをそのまま粘着剤組成物としたものを参照例とした。
【００７２】
＜耐水性の評価＞
実施例１に係る粘着剤組成物を厚さ３８μｍのＰＥＴフィルムに塗布した後、１１０℃の循風乾燥器内で５分間乾燥させ、７０μｍ厚の粘着剤皮膜を供えた試験フィルムを得た。次いでこのフィルムを以下の試験に供した。実施例２〜１５、比較例１〜１６および参照例の各粘着剤組成物についても同様に評価した。
【００７３】
（１）耐水粘着力
各試験フィルムを幅２５ｍｍに切り、被着体（ステンレス板（ＳＳ）およびポリエチレン板（ＰＥ））に２ｋｇのローラーを１往復させて貼り合わせ、２３℃水中に７２時間浸漬した。水中から積層体を取り出した後、直ちに１８０度剥離テストを、引張速度３００ｍｍ／分、測定温度２３℃の条件で行い、粘着力（ｋｇ／２５ｍｍ）を測定した。
【００７４】
（２）耐水白化性
各試験フィルムを適当な大きさに切り、２３℃の水に７２時間浸漬した後、粘着剤皮膜の白化程度を以下の基準で目視評価した。
３：変化無し（透明）
２：僅かに白濁
１：強く白濁
【００７５】
【表２】
0005930168.tif 000007